(57)【特許請求の範囲】
【請求項１】
基板上に下部電極層、圧電体薄膜層、次いで上部電極層を形成してなる圧電体薄膜素子の製造方法において、前記下部電極上に圧電体の前駆体薄膜層を形成してこの薄膜層をパターニングし、その後、この基板に水熱処理のための加熱溶液を適用することにより前記前駆体薄膜層を選択的に結晶化させて前記圧電体薄膜層を得る、ことを特徴とする圧電体薄膜素子の製造方法。
【請求項２】
基板上に下部電極層、圧電体薄膜層、次いで上部電極層を形成してなる圧電体薄膜素子の製造方法において、前記下部電極上に圧電体の前駆体薄膜層を形成し、当該前駆体薄膜層の上にマスクパターンを形成し、次いで前記基板に水熱処理のための加熱溶液を適用することにより、前記薄膜層のうち前記マスクパターンが形成されていない領域を結晶化させることを特徴とする圧電体薄膜素子の製造方法。
【請求項３】
前記前駆体薄膜層を、感光性を備える前記前駆体を形成するための前駆体ゾルを使用して前記基板上に積層し、この前駆体薄膜層を選択的に感光させた後パターニングし前記水熱処理を行って当該前駆体薄膜層を選択的に結晶化させる請求項１記載の方法。
【請求項４】
前記前駆体薄膜層の上に前記上部電極を形成し、その後この上部電極及び前駆体薄膜層とを同時にパターニングし、次いで前記水熱処理を行う請求項１記載の方法。
【請求項５】
前記前駆体ゾルは、感光性液状レジストと前記前駆体薄膜形成のためのゾルとの混合物である請求項３記載の方法。
【請求項６】
前記基板上に下部電極層を形成した後、前記前駆体が結晶化することを促進するための、前記圧電体を構成する元素あるいはその酸化物の１種又は複数種類の酸化物の種、又はこの種を含む種層を形成し、次いで、この上にこの前駆体薄膜層を形成する請求項１乃至５のいずれか１記載の方法。
【請求項７】
前記基板に前記前駆体薄膜層を形成した後、この上に当該前駆体が結晶化することを促進するための、前記圧電体を構成する元素あるいはその酸化物の１種又は複数種類の酸化物の種、又はこの種を含む種層を形成し、さらに前記加熱溶液中でこの前駆体薄膜を選択的に結晶化させる請求項１乃至５のいずれか１項記載の圧電体薄膜素子の製造方法。
【請求項８】
前記前駆体薄膜層を複数形成する過程において、この薄膜層の間に、この前駆体が結晶化することを促進するための、前記圧電体を構成する元素あるいはその酸化物の１種又は複数種類の酸化物の種、又はこの種を含む層を形成して前記前駆体を結晶化させる請求項１乃至５のいずれか１項記載の方法。
【請求項９】
前記前駆体薄膜に請求項６記載の酸化物の種を混合させてなる請求項１又は２記載の方法。
【請求項１０】
前記圧電体を構成する元素あるいはその酸化物の１種又は複数種類の酸化物を前記加熱溶液に含ませておき、この加熱溶液中で前記前駆体薄膜を結晶化させる請求項１乃至５のいずれか１項記載の方法。
【請求項１１】
前記加熱溶液が、水熱処理法に使用されるアルカリ水溶液である請求項１乃至１０のいずれか１項記載の方法。
【発明の詳細な説明】
【０００１】
【発明の属する技術分野】
本発明は、圧電体薄膜素子、特に、インクジェット式記録装置等に使用されるインクジェット式記録ヘッドの製造に関するものである。
【０００２】
【従来の技術】
チタン酸ジルコン酸鉛（以下、「ＰＺＴ」と称する。）に代表される圧電体は、スパッタ法等の物理的気相成長法（ＰＶＤ）、化学的気相成長法（ＣＶＤ）、ゾルゲル法等のスピンコート法等で基板上に圧電体の薄膜を形成し、次いで、これを７００〜１０００℃の高温で熱処理して形成される。
【０００３】
この圧電体薄膜の膜厚を厚くするために、成膜のための堆積時間を増加させたり、成膜を複数回繰り返すことが試みられている。
【０００４】
圧電体薄膜の膜厚を厚くする他の方法として、２００℃以下の低温環境下で圧電体を形成するための反応を進めることができる、水熱合成法（「水熱処理法」ともいう。）を利用することが検討されている。
【０００５】
この水熱処理法は、例えば、最近の研究報告である、日本セラミックス協会第１５回電子材料研究討論会講演予稿集の「水熱合成法によるＰＺＴ結晶膜の作成とその電気特性」にあるように、チタン金属基板表面にＰＺＴ種結晶を析出させる種結晶形成プロセスと、ＰＺＴ種結晶の上にさらにＰＺＴ結晶を析出・成長させる結晶成長プロセスとを備えている。
【０００６】
【発明が解決しようとする課題】
スパッタ法やゾルゲル法等による圧電体薄膜の製造は、高温での熱処理を必要とするので、１μｍ以上の厚い膜を製造するのに適当でなく、成膜にかなり長い時間を要したり、厚膜化できてもクラックが発生する等の問題を有していた。圧電体薄膜を、インクジェット式記録装置等で使用される素子として用いる場合、０．５μｍから１０μｍ程度の比較的厚い膜厚が好まれるので、これらの問題が生じないようにしなければならない。そこで、低温で厚膜化が可能な水熱処理法を使用することもできるが、この方法では圧電体薄膜の組成を最適なものに制御することが困難であった。
【０００７】
また、水熱処理法だけでは圧電体薄膜層にある結晶粒径が、数μｍにもなるため、緻密で平滑な膜が得られなかったり、微細なパターニングができない等理由から、圧電体薄膜に欠損などの不都合が発生するおそれもある。
【０００８】
本発明は係る課題を解決するために、所望の組成が得られ、良好な圧電体歪み特性を発揮でき、アクチュエータとして良好に機能する圧電体薄膜素子を提供することを目的とするものである。
【０００９】
本発明は、また、圧電体薄膜層にクラックが発生することなく、かつ、所望の膜厚を持った圧電体薄膜素子を提供することを目的とする。
【００１０】
さらにまた、本発明は、圧電体膜に欠損が発生するおそれがない圧電体薄膜素子を提供することを目的とする。
【００１１】
また、本発明は、この圧電体薄膜素子を用いたインクジェット式記録ヘッド、そして、この記録ヘッドを用いたインクジェット式プリンタを提供することを目的とする。
【００１２】
【課題を解決するための手段】
本願出願人は、特願平８−７７６６８号（ヨーロッパ特許公開７９４５７９Ａ）において、ゾルゲル法を用いて圧電体薄膜を得るための種結晶層を形成し、次いで、水熱処理法によって圧電体層を形成すること提案した。
【００１３】
本願発明者は、最近公開された論文“Application of Hydrothermal Mechanism for Tailor-making Perovskite Titanate Films”, IEEE Proc.of the 9th Int'l Symp. On Electrets Shanghai China. Sept.25-30.pp617-622(1996),W-ping Xu,Masanori Okuyama,et al」を参考にして 、ゾルゲル法等によって圧電体の前駆体からなる薄膜層を形成し、次いで、この前駆体薄膜層を水熱反応を利用して結晶化させることにより、前記目的を達成できるとの知見に至り、本願発明を完成するに至った。
【００１４】
すなわち、本願発明は、基板上に下部電極層、圧電体薄膜層、次いで上部電極層を形成してなる圧電体薄膜素子の製造方法において、前記下部電極上にゾルゲル法、ＭＯＤ法、スパッタ法、ＣＶＤ法等によって圧電体の前駆体薄膜層を形成し、その後、水熱処理法を実行すること、換言すれば、前駆体薄膜が形成された基板を水熱処理のための加熱溶液中に浸して前駆体薄膜を結晶化させることを特徴とするものである。
【００１５】
本発明の主要な形態は、前記前駆体をフォトリソグラフィなどによってパターニングして結晶化すること、すなわち、前駆体薄膜層の上にマスクパターンを形成し、前駆体薄膜層のうち不要部分を除去し、次いでこの基板を前記加熱溶液中で処理する。
【００１６】
本発明の一つの形態は、前記前駆体薄膜層の上にマスクパターンを形成してこの薄膜層をパターニングし、次いで前記水熱処理をこれに適用することにより、この薄膜層のうち前記マスクパターンが形成されていない領域を結晶化させることを特徴とする。
【００１７】
本発明の他の形態の特徴は、感光性有する前駆体形成用のゾルを使用することにある。すなわち、このゾルを基板に適用して前駆体薄膜を形成し、この薄膜を選択的に感光させることによって前駆体をパターニングし、次いでパターニングされた前駆体を加熱溶液中で結晶化させることにある。この前駆体ゾルは、例えば、感光性液状レジストと圧電体の前駆体薄膜を形成するためゾルとの混合物からなる。
【００１８】
本発明の他の形態は、基板上に下部電極層を形成した後、前駆体が結晶化することを促進するための種或いは種の層からなる結晶層を下部電極上に形成し、次いで、この種結晶層上に前駆体薄膜層を形成する。次いで、加熱溶液中で前駆体薄膜が結晶化される。
【００１９】
この形態の変形は、基板上に前駆体薄膜をゾルゲル法などにより形成し、次いでこの上に既述の種又は種層を形成し、さらに加熱溶液中でこの前駆体のパターンを結晶化させることを特徴とするものである。さらに他の変形は、前駆体薄膜を複数層形成する過程で、この前駆体薄膜間に種又は種層を形成することを特徴とする。
【００２０】
本発明のさらに他の形態は、圧電体の前駆体薄膜中に前記種を混合させたことを特徴とするものである。例えば、前駆体形成用のゾルに前記種を混合したゾルを用いてゾルゲル法により前記圧電体の前駆体薄膜層を形成する。
【００２１】
さらに本発明の他の形態は、前記種となる元素を水熱処理のための加熱溶液中混合してなることを特徴とする。なお、前記加熱溶液は、の水熱合成法に使用されるアルカリ水溶液等である。
【００２３】
なお、本願発明において、前駆体とは、圧電体が結晶化する以前の状態、例えば、非晶質のものをいう。本願発明によれば、圧電体が前駆体の状態にあるときに、成膜やパターニングをすることができるので、圧電体薄膜層にクラックが発生することなく、かつ、所望の膜厚を持った圧電体薄膜素子を提供することができる。
【００２４】
【発明の実施の形態】
図１は、本発明の製造方法の工程を示すものである。（１）の工程では、面方位（１１０）を有する厚さ２００μｍの単結晶シリコン基板１０に湿式熱酸化を行い、シリコン基板の両面に、膜厚が０．３〜１．２μｍ程度のシリコン酸化膜１２を形成する。
【００２５】
次に、スパッタ法により、シリコン酸化膜１２上に、膜厚が０．００５〜０．０４μｍ程度のチタン膜（チタン、酸化チタン）を形成する。次いで、スパッタ法により、チタン膜上に、プラチナからなる下部電極１４を、０．２〜０．８μｍ程度の膜厚で形成する。チタン膜は、シリコン酸化膜と下部電極との密着性を向上させる。
【００２６】
次に、この下部電極１４上に圧電体薄膜としてのＰＺＴ膜を先に述べた論文で報告された方法によって形成する。
【００２７】
先ず、Ｐｂ（ＺｒxＴｉ1-x）Ｏ3＋ＹＰｂＯ（ここで、０．４０≦Ｘ≦０．６， ０≦Ｙ≦０．１）で示される２成分ＰＺＴの前駆体１５を、次に示すゾルゲル法を用いて形成する。公知の３成分ＰＺＴであっても良い。
【００２８】
この製造方法では、ＰＺＴ膜を形成可能な金属成分の水酸化物の水和錯体、すなわちゾルを脱水処理してゲル化して、ＰＺＴ膜の前駆体の層１５を形成する。
【００２９】
ＰＺＴ膜を構成する金属成分のゾルは、ＰＺＴ膜を形成可能な金属のアルコキシドまたはアセテートを、例えば酸で加水分解して調整することができる。ゾル中の金属の組成を制御することで、前述したＰＺＴ膜の組成を得ることができる。すなわち、チタン、ジルコニウム、鉛、さらには他の金属成分のそれぞれのアルコキシドまたはアセテートを出発原料とする。
【００３０】
今回の水熱法は、ＰＺＴの前駆体を結晶化するためだけであるので、最終的に多結晶化されたＰＺＴ膜（圧電体薄膜）とされるまでに、ＰＺＴ膜を構成する金属成分の組成がほぼ維持されるという利点がある。さらに、これらの出発原料における金属成分の組成は、最終的に得られるＰＺＴ膜中の金属組成と一致することになる。ゾルの組成は生成しようとする圧電体薄膜に応じて決定される。
【００３１】
先ず、このゾル組成物をＰＺＴ膜が形成される下部電極１４上に塗布する。この時の塗布方法は特に限定されず、通常行われている方法、例えば、スピンコート、ディップコート、ロールコート、バーコート等によって行うことができる。また、フレキソ印刷、スクリーン印刷、オフセット印刷等によって塗布することもできる。
【００３２】
塗布により形成される膜の厚さは、ほぼ、要求される圧電歪み特性を発揮する厚さであり、インクジェット式記録ヘッドの場合は、０．５−１０μｍであり、特に、１−５μｍが好ましい。既述の塗布の工程は、順次複数回、好適には、３回−１０回程度行われる。塗布されたゾルの溶媒を蒸発させるために、空気中１５０℃乃至２００℃で１０−３０分間乾燥する。さらに、金属元素に配位した有機物を脱離、分解させるために、乾燥したゲルを３００−５００℃、３０−９０分で脱脂する。
【００３３】
この後、（２）に示されるように、非晶質であるＰＺＴの前駆体の層上に、耐アルカリ性を有する金属マスク１６、例えば、３００−５００ｎｍのニッケルマスクのパターンを形成する。次いで、このものに水熱処理法を適用する。すなわち、この基板をアルカリ水溶液（ＰＺＴを形成するための原料成分をほぼ含まない）、例えば、０．５ＭＢａ(OH)2に浸し、オートクレーブ中で０．８ＭＰａ、１６０℃の条件で加熱される。
【００３４】
このことにより、ＰＺＴの層の中で、マスクのパターンが形成されていない領域１５Ａのみが選択的に結晶化されてペロブスカイト型のＰＺＴ結晶が形成される。マスクが形成されている領域にあるＰＺＴの前駆体１５Ｂには、加熱されたアルカリ水溶液が浸透せず、この部分は結晶化されない。
【００３５】
次いで、（３）の工程に示すように、濃度１０重量%、６０℃硝酸水溶液中にこの基板をマスクパターンが除去されるまで浸す。浸す時間は、ニッケル膜厚を３００ｎｍとすると、３０−５０秒である。次いで、この基板を濃度２５重量%、６０℃塩酸水溶液中３０秒乃至２分間浸して、結晶化されていない領域にある非晶質状態のＰＺＴの層１５Ｂのみを除去する。
【００３６】
次いで、（４）の工程に示すように、除去された未結晶のＰＺＴ１５Ｂの部分を、フォトレジスト１８を積層させて埋め、表面を平坦化させる。この後、下部電極１４を形成するときとほぼ同様にして、上部電極のための層２０を形成する。さらに、リフトオフ法により、図２の（１）に示すように、このフォトレジスト１８を選択的に除去して、圧電体薄膜層１５Ａの上にのみ上部電極２０を形成する。
【００３７】
次いで、図２の（２）に示すように、ＰＺＴ薄膜層とは反対側の基板にフォトレジストを形成し、このレジストの所定位置に開口部を形成する。この開口部が形成されたレジストをマスクとして、ＰＺＴ薄膜層とは反対側の二酸化シリコン膜１２を弗酸と弗化アンモニウムの混合液を用いてパターニングする。
【００３８】
次いで、圧電薄膜が形成されている面を治具により保護し、これを８０℃の水酸化カリウム水溶液に浸漬し、二酸化シリコン膜をマスクとして、単結晶シリコン基板１０を異方性エッチングし、インク室３０を形成する。
【００３９】
エッチング液として水酸化カリウム水溶液を用いた場合、単結晶シリコンの（１１０）面と（１１１）面のエッチング速度の比は、３００：１程度となり、単結晶シリコン基板の厚み２２０μｍの深さの溝を形成する際に生じるサイドエッチングを１μｍ程度に抑制することができるため、インク室３０を高精度で形成することができる。
【００４０】
続いて、前記治具で保護したまま、インク室３０に隣接するシリコン基板４０の下方表面の二酸化シリコン膜を弗酸と弗化アンモニウムの混合液でエッチング除去する。その後、このようにして得られたインク室３０の開放面側に、インク吐出用のノズル３４を有するノズル板３２を接合する等、所望の工程を行いインクジェット式プリンタに使用されるインクジェット式記録ヘッドを完成させる。
【００４１】
この実施形態によって得られたインクジェット式記録ヘッドによれば、ゾルゲル法によって所望の厚さを持つ圧電体薄膜層の前駆体を形成し、水熱法はこの前駆体を結晶化させるだけであるので、次の効果が得られる。
【００４２】
ＰＺＴ膜の組成をゾルーゲル化の工程において制御できる。ＰＺＴの前駆体が結晶化される工程が、水熱法による低温環境で行われるために、ＰＺＴ薄膜層にクラックが発生しない。ＰＺＴ薄膜層をゾルゲル法によって形成するために、緻密で平滑な膜が得られ、表面粗度が大きくなることを防止することができる。
【００４３】
また、圧電体薄膜の不要部分を、公知のゾルゲル法で行われているようなドライエッチング等の際のように、圧電体薄膜が結晶化した後にパターニングする場合に比較して、本実施形態では、結晶化前に圧電体薄膜をパターニングすることができるために、パターニングの工程が容易かつ迅速に終了させることができる。
【００４４】
この実施形態に対して考えられる様々な変更を加えることができる。例えば、前駆体薄膜の上にマスクを形成することに代えて前駆体薄膜をパターニングした後、加熱溶液中で水熱加熱するようにしても良い。
【００４５】
このことを可能にするために、通常のフォトリソグラフィ工程により前駆体薄膜をパターニングしても良いし、感光性を有する圧電体の前駆体薄膜形成用のゾルを使用しても良い。これらの方法により図１（３）のパターニングを行い、次いで、加熱水溶液中で前駆体薄膜のパターンを結晶化させる。この構成により、マスクが無い分、パターニングの処理液と圧電体薄膜の接触面積を増やすことができるために、結晶化率速度を１．５−２倍に高めることが可能となる。例えば、感光性前駆体ゾルは水溶液現像タイプの有機フォトレジストのような感光性レジストに公知の前駆体薄膜ゾル原料とを、感光性レジストと前駆体ゾルの体積比で３：７から３：２の割合で混合、好ましくは２：３から１：１の割合で混合したものを用いることにより得られる。
【００４６】
また、前駆体薄膜の上に上部電極を形成した後、上部電極と前駆体薄膜とを一緒に通常のフォトリソグラフィ法を用いてパターニングし、次いで水熱処理を適用することもできる。こうすることにより、水熱処理後上部電極を形成するために、ＰＺＴが無い部分を埋める工程を省くことが可能となる。
【００４７】
次に、第２の実施形態について説明する。この実施形態が既述の実施形態と異なるのは、下部電極上に先ずＰＺＴの種結晶層を形成する点である。すなわち、下部電極層１４上に前駆体薄膜層１５を形成する前に、前記特願平８−７７６６８号（ヨーロッパ特許公開７９４５７９Ａ）に示すゾルゲル法を用いて、種結晶を形成した。
【００４８】
すなわち、前記ゾル組成物を１００ｎｍの膜厚で１回コートし、次いでこれを１８０℃、１時間の乾燥及び４００℃１時間の脱脂をする。次いで、ＲＴＡ急速加熱６５０℃１分の条件で、基板をアニールすることにより、膜厚が５０ｎｍであるところのペロブスカイト型のＰＺＴの種結晶層が得られる。この種結晶上に図１に示した手法により、前駆体薄膜層１５を形成する。
【００４９】
なお、種としてＰＺＴ中の構成元素あるいはその酸化物を用い、種を均一な膜ではなく、スポット状、島状に配置することが良い。その厚さは、１乃至1０ｎｍが望ましく、特に４乃至６ｎｍが好ましい。元素としては、ＰＺＴの構成元素の一種或いは複数種の組合せである。種層を膜状に形成すること、さらに、種結晶の形成をスパッタ法で行っても良い。
【００５０】
前駆体薄膜層をゾルゲル法によって下電極上に構成したその上に種結晶を既述の方法によって形成するようにしても良い。水熱加熱中にこの上部の種結晶から前駆体層が結晶化して行く。
また、ゾルゲル法による前駆体薄膜層の形成と既述の種或いは種層の形成を交互に行うようにしても良く。このときの、前駆体層、種層との各膜厚は、各々８０乃至１２０ｎｍ、４−６ｎｍのの範囲にある。また、各層の積層回数は、前駆体層と種層との比で３：１〜４：１が良い。
【００５１】
さらに他の変形例としては、圧電体薄膜の前駆体ゾルに種として、圧電体薄膜の構成元素あるいはその酸化物、または、これらの組合せの大きさ４−６ｎｍの微粉末を微粉末と前駆体ゾルの体積比で１：２００から１：１００の割合で混合するか、或いは、この微粉末を微粉末とアルカリ水溶液の体積比で１：２００〜１：１００の割合で混合すれば良い。
【００５２】
この結果、この混合種結晶を基にして、パターニングされた圧電体薄膜前駆体ゾルが結晶化する。
【００５３】
この実施形態によれば、水熱反応の過程でＰＺＴ前駆体薄膜は種結晶を基に結晶化するために、結晶化速度が向上するという効果を達成することができる。したがって、水熱反応に要する時間を短くすることができるため、基板がアルカリ水溶液によって損傷を受けることが防止される。
【００５４】
圧電体薄膜の結晶粒径は、０．０５μｍ以上０．５μｍ以下である。圧電体薄膜の厚さが０．５μｍ以上であれば、例えば、インクジェット式記録ヘッドにおいて必要な圧電特性が得られるとともに、１０μｍ以下であれば、圧電体素子を高密度に形成することができる。好適には１乃至５μｍであり、さらに好適には２μｍである。
【００５５】
結晶粒径が０．０５μｍ以上であれば必要な圧電特性を発揮することができる。結晶粒径が０．５μｍ以下であれば、圧電体薄膜素子の微細なパターニングが可能になる。この数値は、種結晶を核として、さらに圧電体薄膜を結晶化させる構造によって実現される。さらに、表面粗さがＲmaxで０．１μｍ以下にすることにより、圧電体薄膜を上部電極が十分覆うことができる。
【００５６】
なお、第１の実施の形態と第２の実施の形態を適宜組み合わせて、例えば、種結晶の形成工程と圧電体薄膜のパターニングの工程とを適宜な順番で組み合わせることも、本発明の開示の範囲内である。
【００５７】
次に、本発明が適用される具体的な例について説明する。以上の説明によって得られた圧電体素子をインク吐出用のアクチュエータとして使用したインクジェット式記録ヘッド全体の分解斜視図を図３として示す。
【００５８】
図３に示すインクジェット式記録ヘッド１は、インクの供給流路が加圧室基板内に形成されるタイプである。同図に示すように、インクジェット式記録ヘッドは主に加圧室基板２０Ａ、ノズルユニット２及び基体２５から構成される。
【００５９】
加圧室基板２０Ａはシリコン単結晶基板上に形成された後、各々に分離される。加圧室基板２０Ａは複数の短冊状の加圧室２１が設けられ、全ての加圧室２１にインクを供給するための共通流路２３を備える。２４は各インク室にインクを供給するための供給口である。加圧室２１の間は側壁２２により隔てられている。加圧室基板２１の基体２５側には振動板３０Ａが設けられている。また、各圧電体薄膜素子からの配線はフレキシブルケーブルである配線基板に収束され、基体の外部回路と接続される。
【００６０】
ノズルプレート１０Ａは加圧室基板２０Ａに接合される。ノズルプレートにおける加圧室２１に対応する位置にはインク滴を摘出するためのノズル１１が形成されている。基体２５は金属等の鋼体であり、加圧室基板２０Ａの取付台となる。
【００６１】
次に、図３に示した圧電体素子を有するインクジェット式記録ヘッドが使用されるプリンタの構造を図４に説明する。プリンタは、ラインプリンタとして機能可能なように、本体１０２に、トレイ１０３、排出口１０４および各種操作ボタン９が設けられている。さらに本体の内部には、インクジェット式記録ヘッド、供給機構６、制御回路８が備えられている。
【００６２】
インクジェット式記録ヘッドは、既述の圧電体素子を備える。このヘッドは特にラインプリンタ用のヘッドであり、供給可能な用紙の幅を覆う長さに形成されている。インクジェット式記録ヘッドは、制御回路から供給される吐出信号に対応して、用紙の幅いっぱいに設けられたノズルからインクを吐出可能に構成されている。
【００６３】
供給機構は、モータ６００、ローラ６０１，６０２等の機械構造を備えている。モータは、制御回路から供給される駆動信号Ｓｄに対応して回転可能になっている。機械構造は、モータの回転力をローラに伝達可能に構成されている。ローラは、モータの回転力が伝達されると回転するようになっており、回転によりトレイに載置された用紙を引き込み、ヘッドによって印刷可能に供給するようになっている。
【００６４】
制御回路は、ＣＰＵ、ＲＯＭ、ＲＡＭ、インターフェース回路などを備え、コネクタを介してコンピュータから供給される印字情報に対応させて、駆動信号を供給機構に供給したり、吐出信号をインクジェット式記録ヘッドに供給したりできるようになっている。また、制御回路は操作パネルからの操作信号に対応させて動作モードの設定、リセット処理などが行えるようになっている。
【００６５】
【発明の効果】
以上説明したように、本発明は、所望の組成が得られ、良好な圧電体歪み特性を発揮でき、アクチュエータとして良好に機能する圧電体薄膜素子を提供する。
【００６６】
さらに、本発明は、圧電体薄膜層にクラックが発生してなく、かつ、所望の膜厚を持った圧電体薄膜素子を提供する。さらに、本発明は、圧電体膜に欠損が発生するおそれがない圧電体薄膜素子を提供する。さらに、本発明は、この圧電体薄膜素子を用いたインクジェット式記録ヘッド、そして、この記録ヘッドを用いたインクジェット式プリンタを提供する。
【図面の簡単な説明】
【図１】この図は、本発明の実施の形態に係る圧電体薄膜素子の製造工程を示す断面図である。
【図２】この図は、図１の工程に続く、製造工程を示す断面図である。
【図３】インクジェット記録ヘッド全体の分解斜視図である。
【図４】インクジェットプリンタの斜視図である。
【符号の説明】
１０：シリコン基板、１４：下部電極、１５：ＰＺＴ薄膜（前駆体である場合を含む。）、１５Ａ：結晶化されているＰＺＴ、１５Ｂ：結晶化されていないＰＺＴ、１６：金属マスクパターン、２０：上部電極
【図１】
0003682684.tif 000002
【図２】
0003682684.tif 000003
【図３】
0003682684.tif 000004
【図４】
0003682684.tif 000005